(57)【要約】【課題】絹フィブロインにビニル重合性を付与し、この重合性を付与した絹フィブロインをアクリロニトリルと共重合してポリアクリロニトリルの特性を生かしながらさらに絹のもつ優れた特性をを付与するポリアクリロニトリル系繊維の改質方法を提供する。【解決手段】非プロトン性有機溶剤中、塩基の存在下に絹フィブロイン加水分解物と（メタ）アクリル酸クロライドを反応させて絹フィブロイン結合（メタ）アクリル酸誘導体を製造し、この化合物を重合体中に０．０５〜３重量％含むようにしてアクリロニトリルと共重合させることによりポリアクリロニトリル系繊維を改質する。【選択図】　　　　　なし【特許請求の範囲】
【請求項１】
非プロトン性有機溶剤中、塩基の存在下に絹フィブロイン加水分解物と（メタ）アクリル酸クロライドを反応させて得ることを特徴とする絹フィブロイン結合（メタ）アクリル酸誘導体。
【請求項２】
前記絹フィブロイン結合（メタ）アクリル酸誘導体を共重合成分として含むことを特徴とするポリアクリロニトリル系繊維の改質方法。
【請求項３】
前記絹フィブロイン結合（メタ）アクリル酸誘導体は、ポリアクリロニトリル系重合体中に０．０５〜３重量％含むことを特徴とする請求項２記載のポリアクリロニトリル系繊維の改質方法。
【発明の詳細な説明】
【０００１】
【発明の属する技術分野】
本発明は、絹フィブロインに重合性を付与した化合物である絹フィブロイン結合（メタ）アクリル酸誘導体、およびこれを用いて絹のもつ特性を付与したポリアクリロニトリル系繊維の改質方法に関するものである。
【０００２】
【従来の技術】
ポリアクリロニトリル系繊維は、アクリロニトリル単独、あるいはアクリロニトリルに一部ビニル重合可能なビニル化合物を共重合した組成からなって、メリヤス、セーター、織物、衣服、毛布等広範囲の繊維製品原料として利用されている。ポリアクリロニトリル系繊維は、羊毛に似た性質を有する点に大きな特徴を有するが、吸湿性の点では羊毛に比べて大きく劣っており、静電気が発生しやすく、また感触が冷たい等の問題を含んでいる。そこでポリアクリロニトリル系繊維の改質として、ポリアクリロニトリル系繊維にメタクリル酸及び／又はヒドロキシ基含有メタクリレートをグラフト共重合反応させる方法が提案された〔特許文献１参照〕。
【０００３】
一方、絹は保湿性、吸水性、肌触りなどにおいて優れた特性を備えていることから、絹のもつ特性を合成繊維に付与しようとする試みがなされ、例えば、絹フィブロインを加水分解して得た低分子量ポリペプチドを繊維材料表面に付着させる方法〔特許文献２参照〕、絹フィブロインと固着剤（架橋能を有するプレポリマー）を含む処理液で繊維製品を一浴処理して、合成繊維表面に固着させる方法〔特許文献３参照〕、多孔性のアクリル系合成繊維からなる繊維構造物の表面に絹フィブロイン−合成重合体からなる皮膜を形成させる方法〔特許文献４参照〕、絹フィブロイン加水分解した低分子ポリペプチドと水性バインダーを混合して繊維材料にコーティングした後硬化させる方法〔特許文献５参照〕、フィブロインなどアミノ基、水酸基を有する天然有機物に不飽和基を有するイソシアネートと反応させて重合性を付与してビニル化合物と共重合する方法〔特許文献６参照〕などが提案されている。またコンタクトレンズ用材料としてではあるが、絹フィブロイン水溶液中でビニルモノマーをグラフト重合して絹フィブロインをポリマー中に導入する方法の報告〔特許文献７参照〕がある。
【０００４】
【特許文献１】
特開平７−２３８４６９号公報
【特許文献２】
特開平５−５２７５号公報
【特許文献３】
特開平７−３００７７２号公報
【特許文献４】
特開平７−２２９０６５号公報
【特許文献５】
特開平１０−２１２４５６号公報
【特許文献６】
特開平１０−１９５１６９号公報
【特許文献７】
特開平９−３１６１４３号公報
【０００５】
【発明が解決しようとする課題】
絹フィブロインを繊維に付着させただけでは洗濯などにより脱落しやすく、繊維と結合させると繊維の柔軟性が損なわれ、絹本来の特性が充分発揮されないことが多かった。かかる問題点を解決すべく本発明の目的は、絹フィブロインにビニル重合性を付与し、この重合性を付与した絹フィブロインをアクリロニトリルと共重合してポリアクリロニトリルの特性を生かしながらさらに絹のもつ優れた特性を付与するポリアクリロニトリル系繊維の改質方法を提供することにある。
【０００６】
【課題を解決するための手段】
本発明は、上記の目的を達すべくなされたもので、請求項１の発明は絹フィブロイン結合（メタ）アクリル酸誘導体に係り、非プロトン性有機溶剤中、塩基の存在下に絹フィブロイン加水分解物と（メタ）アクリル酸クロライドを反応させて得ることからなっている。
【０００７】
請求項２の発明はポリアクリロニトリル系繊維の改質方法に係り、前記絹フィブロイン結合（メタ）アクリル酸誘導体を共重合成分として含むことからなっている。
【０００８】
請求項３の発明は請求項２記載のポリアクリロニトリル系繊維の改質方法に係り、前記絹フィブロイン結合（メタ）アクリル酸誘導体は、ポリアクリロニトリル系重合体中に０．０５〜３重量％含むことからなっている。
【０００９】
【発明の実施の形態】
本発明における絹フィブロイン結合（メタ）アクリル酸誘導体は、絹フィブロイン加水分解物と（メタ）アクリル酸クロライドを、非プロトン性有機溶剤中、塩基の存在下に反応させて得ることができる。
【００１０】
絹フィブロイン加水分解物は、蚕（学名：ボンビックス・モリ）の繭から取れる絹を、有機溶剤でワックス、炭水化物およびセリシンを除き、イオン交換水−臭化リチウム１水和物−メチルアルコール〔１：４：５（重量比）〕混合溶液に溶解して不溶解物をろ別した後、透析して臭化リチウムを除き、フィブロイン粉体を得て、さらにこの粉体をα−キモトリプシンなど酵素により加水分解したものである。絹フィブロイン加水分解物は、絹フィブロインの構成アミノ酸のオリゴマーであり、アミノ基を有している。
【００１１】
（メタ）アクリル酸クロライドは、アクリル酸クロライド、メタクリル酸クロライド、あるいは両者の混合物である。
【００１２】
絹フィブロイン加水分解物と（メタ）アクリル酸クロライドの反応は、通常のアミノ基と酸クロライドの反応と同様であり、非プロトン性有機溶剤中、塩基の存在下で行われる。非プロトン性有機溶剤は、ジメチルホルムアミド、ジメチルアセトアミド、ジメチルスルホキシド、Ｎ−メチルピロリドン、ピリジンなどであり、反応に先立ち充分よく脱水しておく。塩基は、トリエチルアミン、ピリジン、ピコリンなどの３級アミンが用いられる。塩基は、反応を促進させる触媒になるとともに、反応によって生じる塩酸を捕捉するので、生じる塩酸より多い当量加える必要がある。反応は発熱を伴うので、通常は非プロトン性有機溶剤中に、絹フィブロイン加水分解物および塩基を溶解し、氷水で０℃あるいはそれ以下の温度に冷却しながら、攪拌下に（メタ）アクリル酸クロライドを滴下していく。
【００１３】
本発明におけるポリアクリロニトリル系繊維の改質方法においては、前記絹フィブロイン結合（メタ）アクリル酸誘導体を共重合成分として含むポリアクリロニトリル系繊維であり、具体的には、アクリロニトリルを主成分とするビニル系モノマーに前記絹フィブロイン結合（メタ）アクリル酸誘導体を混合して共重合し、繊維化したものである。
【００１４】
共重合方法について具体的な例を挙げると、フィブロイン結合（メタ）アクリル酸誘導体を、塩化亜鉛（ＺｎＣｌ２）水溶液に溶解し、ろ過して不溶解分を除いた後、アクリロニトリル、さらに必要により他のビニル系モノマーを加え、重合開始剤を加えて行われる。重合開始剤は、過硫酸アンモニウム、Ｎ，Ｎ−アゾビスイソブチロニトリルなど一般にビニル重合に使用される重合開始剤である。重合条件は、用いる重合開始剤の種類や量によっても異なり一律に定義できないが、一般的には４０〜８０℃で、１〜２時間である。
【００１５】
絹フィブロインから絹フィブロイン結合（メタ）アクリル酸誘導体への反応、および絹フィブロイン結合（メタ）アクリル酸誘導体とアクリロニトリルを共重合する反応は以下のように表される。
【００１６】
【化１】
2004115578.tif 000002
【００１７】
絹フィブロイン加水分解物は分子中に複数のアミノ基を有する多官能性であるので、絹フィブロイン結合（メタ）アクリル酸誘導体にしてアクリロニトリルと共重合したときに、アクリロニロリル鎖が絹フィブロイン加水分解物で架橋化された構造になる。従って、絹フィブロインを多く含むアクリロニトリル共重合体は不溶化することがある。
【００１８】
本発明は、ポリアクリロニトリル系繊維を改質するために絹フィブロイン結合（メタ）アクリル酸誘導体を共重合体成分として加えるが、このとき予め絹フィブロイン結合（メタ）アクリル酸誘導体を多く含む共重合体を製造しておき、これと絹フィブロインを含まない通常のポリアクリロニトリル系重合体をブレンドして繊維化する方法は、絹フィブロインを多く含むアクリロニトリル共重合体を作ることになるので不都合になることがある。
【００１９】
本発明が目的とする効果を発揮するには、最終的にポリアクリロニトリル系繊維中に絹フィブロインが結合した（メタ）アクリル酸誘導体を好ましくは０．０５〜３重量％、さらに好ましくは０．１〜１重量％含まれるようにする。０．０５重量％未満では本発明が目的とする効果が充分でなく、３重量％を超えると溶媒に不溶化して紡糸することが難しくなることがあり、さらにポリアクリロニトリル系繊維の風合いを損なうことがある。
【００２０】
絹フィブロインが結合した（メタ）アクリル酸誘導体を、アクリロニトリルに対し上記範囲にすることにより、共重合体はジメチルホルムアミド、ジメチルスルホキシドなどの中で、溶解〜ゲル化状態にすることができ、この状態から紡糸して繊維化することができる。
【００２１】
【実施例】
１．絹フィブロイン粉体の製造：
蚕（学名：ボンビックス・モリ）の繭を、ソックスレイ抽出器を用いてエチルエーテル、次いで、エチルアルコールにて抽出洗浄してワックス分、炭水化物およびセリシンを除いた。残ったフィブロイン分をイオン交換水、臭化リチウム・１水和物、メチルアルコール〔１：４：５（重量比）〕混合溶液に溶解し、これを透析して臭化リチウムを除いた後、蒸発乾固してフィブロイン粉体とした。
【００２２】
２．絹フィブロイン加水分解物〔ＳＦ加水分解物〕の製造：
絹フィブロイン粉体１〜２ｇをイオン交換水１００ｍＬに分散し、フィブロインに対し１０％のα−キモトリプシンを加え、ｐＨ７〜８、３７℃にて１時間処理した。ろ過して不溶解物を除いた後、そのろ液を蒸発させてＳＦ加水分解物を得た。
【００２３】
３．絹フィブロインが結合したアクリル酸誘導体〔ＳＦ−ＡＣ〕の製造：
２００ｍＬ三ッ口フラスコに、脱水したジメチルホルムアミド１００ｍＬを入れ、前記ＳＦ加水分解物１ｇを溶解し、トリエチルアミン１０ｍＬを加え、氷水で冷却した。温度を５℃以下に保ち、攪拌しつつアクリル酸クロライド５ｍＬを滴下した。滴下終了後、攪拌を続け徐々に室温に戻し、室温になってからさらに３０分間攪拌を続けた。反応混合物を多量の水中に注ぎ、析出結晶をろ過、水洗し、減圧下５０℃にて乾燥してＳＦ−ＡＣを得た。収率：８０％。
【００２４】
４．ＳＦ−ＡＣとアクリロニトリルとの共重合体〔ＳＦ−ＡＣ／ＡＮ共重合体〕の製造：
ＳＦ−ＡＣ０．１ｇを、６０重量％塩化亜鉛（ＺｎＣｌ２）水溶液１２０ｇに入れ、室温で４８時間攪拌して溶解させ、ろ過して不溶解分を除いた後、温度計、攪拌機、冷却管を付した５００ｍＬ三ッ口フラスコに入れ、５５℃に加温した。アクリロニトリル１０ｇを加えて溶解し、過硫酸アンモニウム１００ｍｇをイオン交換水５ｍＬに溶解した液を加え、１時間攪拌を続けて重合させた。重合反応させた液を、多量の希塩酸中にあけて重合物を析出させ、ろ過、水洗、アセトン洗浄を行い、減圧下で乾燥した。
【００２５】
５．ＳＦ加水分解物とポリアクリロニトリル（ＰＡＮ）のブレンド〔ＳＦ／ＰＡＮブレンド〕（比較）
ＳＦ加水分解物０．１ｇとＰＡＮ３．２３ｇを６０重量％塩化亜鉛（ＺｎＣｌ２）水溶液１２０ｇに入れ、室温で５時間攪拌して溶解させ、不溶解分をろ過して除いた後、多量の希塩酸中にあけた。析出物を、ろ過、水洗、アセトン洗浄を行い、減圧下４０℃で乾燥した。
【００２６】
６．ＳＦ加水分解物とアクリロニトリルのグラフト重合体〔ＳＦ／ＡＮグラフト重合体〕の製造（比較）
ＳＦ加水分解物０．１ｇを、６０重量％塩化亜鉛（ＺｎＣｌ２）水溶液１２０ｇに入れ、室温で溶解させ、ろ過して不溶解分を除いた後、温度計、攪拌機、冷却管を付した５００ｍＬ三ッ口フラスコに入れ、５５℃に加温した。アクリロニトリル（ＡＮ）１０ｇを加え、過硫酸アンモニウム１００ｍｇをイオン交換水５ｍＬに溶解した液を加え、１時間攪拌をつづけて重合させた。重合反応させた液を、多量の希塩酸中にあけて重合物を析出させ、ろ過、水洗、アセトン洗浄を行い、減圧下４０℃にて乾燥した。
【００２７】
７．赤外スペクトル
上記「ＳＦ加水分解物」「ＳＦ−ＡＣ／ＡＮ共重合体」「ＳＦ／ＰＡＮブレンド」「ＳＦ／ＡＮグラフト重合体」「ＰＡＮ」のそれぞれを粉砕し、ＫＢｒと混合して錠剤にし、赤外スペクトル（日本分光株式会社「ＪＡＳＣＯＦＴ−ＩＲ」を使用）と測定した。結果を図１に示した。
【００２８】
ＳＦ加水分解物は、１６６２ｃｍ−１（アミドＩ）、１５３９ｃｍ−１（アミドＩＩ）、１２３１ｃｍ−１（アミドＩＩＩ）に吸収を有し、ＰＡＮは、２２４３ｃｍ−１、１４５４ｃｍ−１、１２５２ｃｍ−１、１０７４ｃｍ−１に吸収を有していた。ＳＦ−ＡＣ／ＡＮ共重合体は、ＳＦの特性吸収帯である１６６２ｃｍ−１、１５３９ｃｍ−１、１２３１ｃｍ−１に、ＰＡＮの特性吸収帯である２２４３ｃｍ−１、１４５４ｃｍ−１、１２５２ｃｍ−１にそれぞれ吸収を有しており、ＳＦ加水分解物とＰＡＮの両方を含んでいることが確認できた。ＳＦ／ＰＡＮブレンド、ＳＦ／ＡＮグラフト重合体においても、ＳＦとＰＡＮの両方を含んでいることが認められた。
【００２９】
８．溶解性
ＳＦ加水分解物、ＳＦ−ＡＣ／ＡＮ共重合体、ＳＦ／ＰＡＮブレンド、ＳＦ／ＡＮグラフト重合体、ＰＡＮのそれぞれを、各種溶剤に浸漬したときの状態を表１に示した。
【００３０】
【表１】
2004115578.tif 000003
【００３１】
ＰＡＮは、ジメチルホルムアミド（ＤＭＦ）、ジメチルスルホキシド（ＤＭＳＯ）、塩化亜鉛水溶液（６０％）に溶解し、ＳＦはＤＭＦ，ＤＭＳＯには溶解せず、塩化亜鉛水溶液（６０％）には溶解する。表１に示したように、ＳＦ−ＡＣ／ＡＮ共重合体ではＤＭＦ、ＤＭＳＯには溶解せずにゲル化状態になり、塩化亜鉛水溶液（６０％）に対しては膨潤するのみである。一方、ＳＦ／ＰＡＮブレンド、ＳＦ／ＡＮグラフト重合体では、ＤＭＦ、ＤＭＳＯには溶解する。ＳＦ−ＡＣ／ＡＮ共重合体、ＳＦ／ＰＡＮブレンド、ＳＦ／ＡＮグラフト重合体は、赤外吸収スペクトルでは実質差がみられなかったが、溶解性には明らかな差がみられた。これは、ＳＦ加水分解物にある複数のアミノ基により、ＳＦ−ＡＣとしてアクリロニトリルと共重合したときに、アクリロニロリル鎖がＳＦ加水分解物で架橋化した構造になっていることを裏付けている。
【００３２】
従って、ＳＦ−ＡＣ／ＡＮ共重合体、ＳＦ／ＰＡＮブレンド、ＳＦ／ＡＮグラフト重合体それぞれの分子鎖の状態を模式的に記すと、図２のようになると推定される。
【００３３】
９．吸湿性
ＳＦ加水分解物は、吸湿性が高く、ＰＡＮの吸湿性が低いことは知られている。本発明のＳＦ−ＡＣ／ＡＮ共重合体、および比較として挙げたＳＦ／ＰＡＮブレンド、ＳＦ／ＡＮグラフト重合体のそれぞれについて吸湿性を測定し、表２に示した。
【００３４】
【表２】
2004115578.tif 000004
ＰＡＮにＳＦが入ることにより、吸湿性が高くなり、ＰＡＮの改質に役立つことがわかる。
【００３５】
【発明の効果】
本発明の絹フィブロイン結合（メタ）アクリル酸誘導体により、各種ビニル重合体に絹フィブロインを導入することができ、ビニル重合体の改質ができる。特にアクリロニトリルと少量の絹フィブロイン結合（メタ）アクリル酸誘導体を共重合することにより、ポリアクリロニトリルの特性を生かしながらさらに絹のもつ優れた特性をポリアクリロニトリル系繊維に付与することができる。
【図面の簡単な説明】
【図１】（Ａ）は、絹フィブロイン加水分解物、絹フィブロイン結合（メタ）アクリル酸誘導体／アクリロニトリル共重合体、ポリアクリロニトリルそれぞれの赤外吸収スペクトル、（Ｂ）は、絹フィブロイン結合（メタ）アクリル酸誘導体／アクリロニトリル共重合体、絹フィブロイン／ポリアクリロニトリルブレンド、絹フィブロイン／アクリロニトリルグラフト重合体それぞれの赤外吸収スペクトルである。
【図２】（Ａ）は絹フィブロイン結合（メタ）アクリル酸誘導体／アクリロニトリル共重合体、（Ｂ）は絹フィブロイン／ポリアクリロニトリルブレンド、（Ｃ）は絹フィブロイン／アクリロニトリルグラフト重合体であり、それぞれの分子鎖の状態を模式的に示した図である。
【図１】
2004115578.tif 000005
【図２】
2004115578.tif 000006